(57)【要約】【課題】アルカリ溶液を使用することなく効果的に鋼板を連続洗浄する方法及び装置を提供すること。【解決手段】過熱水蒸気吹付器１により連続走行する鋼板Ｓの両面に過熱水蒸気を吹き付け、その後、ブラシロール２ａにより鋼板Ｓの両面をブラッシングし、さらに、水噴霧器３により鋼板Ｓの両面に水を噴霧して鋼板Ｓを連続洗浄する。【選択図】図１
2007246936.tif 000002
【特許請求の範囲】
【請求項１】
連続走行する鋼板の両面に過熱水蒸気を吹き付けて鋼板を連続洗浄する鋼板の連続洗浄方法。
【請求項２】
連続走行する鋼板の両面に過熱水蒸気を吹き付け、その後、ブラシロールにより鋼板の両面をブラッシングし、さらに、鋼板の両面に水を噴霧して鋼板を連続洗浄する鋼板の連続洗浄方法。
【請求項３】
連続走行する鋼板の両面を連続洗浄する鋼板の連続洗浄装置において、連続走行する鋼板の両面に過熱水蒸気を吹き付ける過熱水蒸気吹付器を設けた鋼板の連続洗浄装置。
【請求項４】
過熱水蒸気吹付器の下流側に、鋼板の両面に配置された複数のブラシロールを有するブラシスクラバーを設け、ブラシスクラバーの下流側に、鋼板の両面に水を噴霧する水噴霧器を設けた請求項３に記載の鋼板の連続洗浄装置。
【発明の詳細な説明】
【技術分野】
【０００１】
本発明は、例えば鋼板の連続焼鈍ラインや連続溶融金属メッキラインにおいて、焼鈍処理やメッキ処理の前に、鋼板に付着した圧延油あるいは鉄粉等の異物を洗浄して除去する鋼板の連続洗浄方法及び装置に関する。
【背景技術】
【０００２】
連続焼鈍ラインや連続溶融金属メッキラインには、通常、冷延鋼板や熱延鋼板が通板される。冷延鋼板や熱延鋼板には、圧延する際にロールや鋼板の冷却及び潤滑のために噴射された圧延油や、機械油、鉄粉、塵芥等の異物が両面に付着している。これらの油類や異物が鋼板に付着したままであると、後工程の処理ラインが汚損されたり、製品に残存した場合は表面の汚れとなり鋼板の商品価値が損なわれたりする。したがって、後工程の処理前に、連続的に鋼板を洗浄し、付着している油類や異物を除去する必要がある。
【０００３】
従来、鋼板の連続洗浄方法としては、特許文献１に記載されているように、洗浄液としてＮａＯＨ等のアルカリ溶液に鋼板を浸漬し、鋼板の両面に近接して対向配置した電極によってアルカリ溶液の電気分解を行い、鋼板の両面から水素、酸素の気泡を発生させ、この気泡により汚れを持ち上げて剥落させる電解洗浄を施すか、あるいは、鋼板の両面に洗浄液としてアルカリ溶液を噴射し、同時にブラシロールによって鋼板の両面をブラッシングする方法が一般的に採用されている。
【０００４】
しかし、従来の洗浄方法では、上述のとおり、洗浄液としてアルカリ溶液を使用するため、その廃液処理が必要であるという問題がある。また、洗浄液は循環して一定期間使用するため、汚れの進行により洗浄能力が低下するという問題もある。さらに、洗浄液としてアルカリ溶液を使用するため、泡の発生が避けられず洗浄槽や洗浄液循環槽で泡が溢れ出し作業環境を悪化させるという問題もある。加えて、電解洗浄方式の場合、設備コスト及びランニングコストが高くなるという問題がある。
【特許文献１】特開平９−５９７８９号公報
【発明の開示】
【発明が解決しようとする課題】
【０００５】
本発明が解決しようとする課題は、アルカリ溶液を使用することなく効果的に鋼板を連続洗浄する方法及び装置を提供することにある。
【課題を解決するための手段】
【０００６】
上記課題を解決するため、本発明では、洗浄液としてアルカリ溶液を使用せずに、鋼板の両面に過熱水蒸気を吹き付けることにより鋼板を洗浄するようにした。
【０００７】
すなわち、本発明の鋼板の連続洗浄方法は、連続走行する鋼板の両面に過熱水蒸気を吹き付けて鋼板を連続洗浄することを特徴とするものである。
【０００８】
また、本発明の鋼板の連続洗浄装置は、連続走行する鋼板の両面を連続洗浄する鋼板の連続洗浄装置において、連続走行する鋼板の両面に過熱水蒸気を吹き付ける過熱水蒸気吹付器を設けたことを特徴とするものである。
【０００９】
本発明で使用する過熱水蒸気とは、飽和水蒸気にさらに熱を加えて過熱した１００℃以上の高温の水蒸気のことである。本発明では、この過熱水蒸気を鋼板の両面に吹き付けることで、鋼板の両面に付着している圧延油、機械油等の油類を加熱、気化させて除去する。また、これと同時に、鋼板の両面に付着している鉄粉等の異物も過熱水蒸気で洗い流して除去する。
【００１０】
本発明では、鋼板の両面に付着している鉄粉等の異物をより確実に除去するために、連続走行する鋼板の両面に過熱水蒸気を吹き付け、その後、ブラシロールにより鋼板の両面をブラッシングし、さらに、鋼板の両面に水を噴霧して鋼板を連続洗浄することが好ましい。そのための装置構成としては、過熱水蒸気吹付器の下流側に、鋼板の両面に配置された複数のブラシロールを有するブラシスクラバーを設け、ブラシスクラバーの下流側に、鋼板の両面に水を噴霧する水噴霧器を設ける。このような構成とすることで、過熱水蒸気の吹き付けによる洗浄で残った鉄粉等の異物は、ブラシロールにより掻き落とされ、水の噴霧により洗い流される。
【００１１】
本発明において使用する過熱水蒸気の温度は、鋼板に付着する圧延油、機械油等の油類の沸点が２００〜３００℃程度であることから、その気化による除去を効率的に行うために２００〜５００℃程度とすることが好ましい。
【発明の効果】
【００１２】
本発明によれば、洗浄液としてアルカリ溶液を使用せずに、鋼板の両面に過熱水蒸気を吹き付けることにより鋼板を洗浄するようにしたことで、以下の効果を奏する。
【００１３】
１．洗浄液としてのアルカリ溶液が不要となり、その廃液処理も不要となるので、ランニングコストを削減できる。
【００１４】
２．洗浄液としてのアルカリ溶液の劣化による洗浄能力の低下の問題がなくなり、洗浄能力が安定する。
【００１５】
３．洗浄プロセスに電解が不要となり、設備構成も簡易になるので、設備コストを削減できる。
【００１６】
４．従来、洗浄液としてアルカリ溶液を使用していた場合に見られた泡の発生がなく、作業環境の悪化を防止できる。
【発明を実施するための最良の形態】
【００１７】
以下、図面に示す実施例に基づき本発明の実施の形態を説明する。
【００１８】
図１は、本発明に係る鋼板の連続洗浄装置の一実施例を示す装置構成図である。
【００１９】
図１において、鋼板Ｓの通板方向に沿って順に、過熱水蒸気吹付器１、ブラシスクラバー２、水噴霧器３、及び乾燥器４が配置されている。
【００２０】
過熱水蒸気吹付器１には、水蒸気を過熱器５で加熱して得られた過熱水蒸気が供給される。この過熱水蒸気は、鋼板Ｓの両面側に配置されたヘッダ管１ａに導入され、ヘッダ管１ａに接続された複数のノズル１ｂより、鋼板Ｓの両面に吹き付けられる。
【００２１】
ブラシスクラバー２は、鋼板の両面に配置された複数のブラシロール２ａを有し、このブラシロール２ａにより鋼板Ｓの両面をブラッシングして鋼板Ｓに付着した鉄粉等の異物を掻き落とす。ブラシスクラバー２の出口部には、水切り用のリンガーロール２ｂが設けられている。また、必要に応じて、ブラシスクラバー２には鋼板Ｓの両面に水を噴霧する複数のノズルを設けてもよい。
【００２２】
水噴霧器３には温水が供給され、この温水は、鋼板Ｓの両面側に配置されたヘッダ管３ａに導入され、ヘッダ管３ａに接続された複数のノズル３ｂより、鋼板Ｓの両面に吹き付けられる。水噴霧器３の出口部には、水切り用のリンガーロール３ｃが設けられている。
【００２３】
乾燥器４には熱風が供給され、この熱風は、鋼板Ｓの両面側に配置されたヘッダ管４ａに導入され、ヘッダ管４ａに接続された複数のノズル４ｂより、鋼板Ｓの両面に吹き付けられる。
【００２４】
以上の構成において、まず鋼板Ｓは過熱水蒸気吹付器１に通板され、鋼板Ｓの両面に過熱水蒸気が吹き付けられる。これにより、鋼板の両面に付着している圧延油、機械油等の油類が加熱、気化して除去される。また、これと同時に、鋼板の両面に付着している鉄粉等の異物も過熱水蒸気で洗い流されて除去される。
【００２５】
その後、鋼板Ｓはブラシスクラバー２に通板される。ブラシスクラバー２では鋼板Ｓの両面に配置されたブラシロール２ａにより鋼板の両面がブラッシングされる。これにより、鋼板Ｓの両面に残っていた鉄粉等の異物が掻き落とされる。次に、鋼板Ｓは水噴霧器４に通板され、温水により鋼板Ｓ上の鉄粉等の異物が洗い流される。最後に、鋼板Ｓは乾燥器４に通板され、鋼板Ｓ上の水分が完全に乾燥、除去される。
【００２６】
このように、本発明によれば、洗浄液としてアルカリ溶液を使用することなく効果的に鋼板Ｓを連続洗浄することができる。
【００２７】
図２には、図１に示した本発明の実施例と、従来技術のアルカリ溶液を使用した電解洗浄＋ブラシ洗浄の洗浄効果の経時変化を比較して概念的に示す。
【００２８】
本発明では、常に新鮮な過熱水蒸気をかけ流すため洗浄効果は一定である。一方、従来技術では洗浄液が劣化していき、１回／月程度で洗浄液の交換が必要となる。
【００２９】
また、本発明では過熱水蒸気を使用し、機械油等の油類を気化により効率的に除去できるので、従来技術において洗浄液が新液の時と比べても洗浄効果が高い。
【産業上の利用可能性】
【００３０】
本発明は、鋼板の連続焼鈍ラインや連続溶融金属メッキラインなど、各種の鋼板処理の前工程としての洗浄処理に利用可能である。
【図面の簡単な説明】
【００３１】
【図１】本発明に係る鋼板の連続洗浄装置の一実施例を示す装置構成図である。
【図２】図１に示した本発明の実施例と、従来技術のアルカリ溶液を使用した電解洗浄＋ブラシ洗浄の洗浄効果の経時変化を比較して概念的に示す。
【符号の説明】
【００３２】
１  過熱水蒸気吹付器
１ａ  ヘッダ管
１ｂ  ノズル
２  ブラシスクラバー
２ａ  ブラシロール
２ｂ  リンガーロール
３  水噴霧器
３ａ  ヘッダ管
３ｂ  ノズル
４  乾燥器
４ａ  ヘッダ管
４ｂ  ノズル
５  過熱器
Ｓ  鋼板
【図１】
2007246936.tif 000003
【図２】
2007246936.tif 000004